(57)【要約】【課題】通気性が高く、且つ接触抵抗が低く高い導電性が得られる燃料極集電体及び固体電解質形燃料電池を提供すること。【解決手段】固体酸化物形燃料電池セル３の燃料極集電体５１は、燃料ガスの高い通気性及高い導電性を有する例えばＮｉ製（又はＮｉ−Ｃｒ合金製）の金属多孔体（発泡金属）からなる。詳しくは、この燃料極集電体５１は、平均気孔径が０．５〜１．５ｍｍであり、気孔同士が連通しているので、燃料ガスの十分な通気性を有し、しかも、接触抵抗が低い。また、この燃料極集電体５１は、かさ密度が０．２〜１．６ｇ／ｃｍ3であるので、適度な柔軟性を有しており、燃料極３７やインターコネクタ４９に適度な押圧力で接触することができるので、十分に低い接触抵抗を実現できる。【選択図】図２
2009187887.tif 000002
【特許請求の範囲】
【請求項１】
固体酸化物形燃料電池の燃料極と、前記固体酸化物形燃料電池間又は他の部材との電気的接続に用いられるインターコネクタとの間に配置され、前記燃料極と前記インターコネクタとを電気的に接続する固体酸化物形燃料電池用の燃料極集電体において、
前記燃料極集電体は、平均気孔径が０．５〜１．５ｍｍで気孔が連通した金属多孔体であり、該金属多孔体のかさ密度が０．２〜１．６ｇ／ｃｍ3であることを特徴とする燃料極集電体。
【請求項２】
前記金属多孔体が、Ｎｉ又はＮｉ−Ｃｒ合金の発泡金属からなることを特徴とする請求項１に記載の燃料極集電体。
【請求項３】
固体酸化物形燃料電池の燃料極と、前記固体酸化物形燃料電池間又は他の部材との電気的接続に用いられるインターコネクタとの間に配置され、前記燃料極と前記インターコネクタとを電気的に接続する燃料極集電体を備えた固体酸化物形燃料電池において、
前記燃料極集電体は、平均気孔径が０．５〜１．５ｍｍで気孔が連通している金属多孔体であり、該金属多孔体のかさ密度が０．２〜１．６ｇ／ｃｍ3であることを特徴とする固体酸化物形燃料電池。
【請求項４】
前記金属多孔体が、Ｎｉ又はＮｉ−Ｃｒ合金の発泡金属からなることを特徴とする請求項３に記載の固体電解質形燃料電池。
【発明の詳細な説明】
【技術分野】
【０００１】
本発明は、固体酸化物形燃料電池の燃料極とインターコネクタとを電気的に接続する燃料極集電体及びその燃料極集電体を備えた固体酸化物形燃料電池に関するものである。
【背景技術】
【０００２】
従来より、燃料電池として、固体電解質（固体酸化物）を用いた固体酸化物形燃料電池（ＳＯＦＣ）が知られている。
この固体酸化物形燃料電池は、固体電解質層の各面に燃料極と空気極とを形成した発電セル（燃料電池セル）を備え、空気極に酸化剤ガス（通常は空気）を供給するとともに、燃料極に燃料ガス（Ｈ2、メタン、メタノール等）を供給して発電するものである。
【０００３】
前記固体酸化物形燃料電池では、固体電解質層の両面に配置された電極には、集電体を接触させて電気を取り出しているので、この集電体は、電気を取り出す機能と発電セルの電極にガスを供給する機能とを兼ね備えなければならない。
【０００４】
特に燃料極に用いられる燃料極集電体としては、燃料ガスに対する耐久性が高く、且つ、上記２つの機能を持たせるために、例えばＮｉメッシュやＮｉフェルト（Ｎｉ繊維の不織布）が一般に用いられている（特許文献１〜３参照）。
【特許文献１】特開平１０−７９２５８号公報
【特許文献２】特開２００６−３２４０２５号公報
【特許文献３】特開２００７−１４１７４３号公報
【発明の開示】
【発明が解決しようとする課題】
【０００５】
しかしながら、燃料極集電体にＮｉメッシュを用いる場合には、Ｎｉメッシュが硬いので、燃料極に十分にＮｉメッシュを接触させることが難しく、接触抵抗が高いという問題があった。
【０００６】
また、Ｎｉフェルトを用いる場合には、Ｎｉフェルトは柔らかいので燃料極に十分に接触させることができるが、通気性を高めるためにＮｉ繊維の充填量を少なくすると、繊維間の接触抵抗が高くなり、燃料極集電体として十分な導電性が得ることが難しいという問題があった。
【０００７】
本発明は、上述した課題を解決するためになされたものであり、その目的は、通気性が高く、且つ、接触抵抗が低く高い導電性が得られる燃料極集電体及び固体電解質形燃料電池を提供することである。
【課題を解決するための手段】
【０００８】
（１）請求項１の発明は、固体酸化物形燃料電池の燃料極と、前記固体酸化物形燃料電池間又は他の部材との電気的接続に用いられるインターコネクタとの間に配置され、前記燃料極と前記インターコネクタとを電気的に接続する固体酸化物形燃料電池用の燃料極集電体において、前記燃料極集電体は、平均気孔径が０．５〜１．５ｍｍで気孔が連通している金属多孔体であり、該金属多孔体のかさ密度が０．２〜１．６ｇ／ｃｍ3（好ましくは０．２５〜１．０ｇ／ｃｍ3、更に好ましくは０．３〜０．６ｇ／ｃｍ3）であることを特徴とする。
【０００９】
本発明の燃料極集電体は、気孔同士が連通した金属多孔体から構成されているので、燃料ガスの透過性が高く、燃料極に燃料ガスを効率良く供給することができる。
また、本発明では、金属多孔体の平均気孔径が０．５ｍｍ以上であるので、ガス透過性が高く、燃料極へのガス供給能が高い。しかも、平均気孔径が１．５ｍｍ以下であるので、金属多孔体と燃料極間の接触抵抗が低く、導電性が高いので、集電ロスが少ない。
【００１０】
つまり、本発明では、燃料極集電体を金属多孔体で構成するとともに、その平均気孔径を０．５〜１．５ｍｍとしたので、高いガス透過性及び低い接触抵抗を両立させることができ、燃料電池の高燃料利用率及び高出力密度での運転が可能である。
【００１１】
更に、本発明では、かさ密度が０．２ｇ／ｃｍ3以上であるので、燃料極集電体が柔らか過ぎることがなく、よって、燃料極集電体を燃料極に強い力で押しつけることができるので、燃料極集電体と燃料極間の接触抵抗を低減できる。しかも、かさ密度が１．６ｇ／ｃｍ3以下であるので、燃料極集電体が硬過ぎることがなく、よって、燃料極集電体を燃料極に押しつける際に、燃料極やその周囲の部材（セル本体等）を破損する恐れが少なく、しかも、燃料極集電体が燃料極の表面形状に追従して変形するので、集電体と燃料極間の接触抵抗を低減できる。
【００１２】
つまり、本発明では、かさ密度を０．２〜１．６ｇ／ｃｍ3としたので、十分な押圧力で燃料極に押圧でき、しかも、燃料極のそりやうねりがある場合でも、好適に追従できる最適な硬さの集電体が得られる。よって、この点からも集電ロスを低減できるので、高出力密度での運転に寄与する。
【００１３】
なお、前記インターコネクタとは、固体酸化物形燃料電池の発電単位である固体酸化物形燃料電池セル間の電気的接続に用いられるものであるが、ここでは、固体酸化物形燃料電池セルが積層された場合に、その最外側の固体酸化物形燃料電池セルと外部との電気的接続に用いられるエンドプレート等の導電部材も本発明の範囲である。
【００１４】
（２）請求項２の発明では、前記金属多孔体が、Ｎｉ又はＮｉ−Ｃｒ合金の発泡金属からなることを特徴とする。
本発明は、金属多孔体の材料として好適な材料を例示したものである。つまり、Ｎｉ又はＮｉ−Ｃｒ合金は、高温下でも高い耐熱性及び耐酸化性を有しているので好適である。なお、Ｎｉ−Ｃｒ合金中のＣｒ量としては、全体の２０質量％以下のものが好適である。
【００１５】
（３）請求項３の発明は、固体酸化物形燃料電池の燃料極と、前記固体酸化物形燃料電池間又は他の部材との電気的接続に用いられるインターコネクタとの間に配置され、前記燃料極と前記インターコネクタとを電気的に接続する燃料極集電体を備えた固体酸化物形燃料電池において、前記燃料極集電体は、平均気孔径が０．５〜１．５ｍｍで気孔が連通している金属多孔体であり、該金属多孔体のかさ密度が０．２〜１．６ｇ／ｃｍ3であることを特徴とする。
【００１６】
本発明は、前記請求項１の発明と同様な効果を奏する。
なお、固体酸化物形燃料電池の形状は、円筒形や平板型など公知のものを使用できるが、特に平板型に対して本発明を適用すると、集電体機能が十分に発揮されるので好適である。
【００１７】
（４）請求項４の発明では、前記金属多孔体が、Ｎｉ又はＮｉ−Ｃｒ合金の発泡金属からなることを特徴とする。
本発明は、前記請求項２の発明と同様な効果を奏する。
【００１８】
＜以下に、燃料極集電体及び固体電解質形燃料電池の各構成について説明する＞
・前記固体酸化物形燃料電池は、固体酸化物体（固体電解質体）と燃料極と空気極とを備えており、固体電解質体は、燃料電池の作動時に、燃料極に導入される燃料ガス又は空気極に導入される酸化剤ガスのうちの一方の一部をイオンとして移動させることができるイオン伝導性を有する。
【００１９】
このイオンとしては、例えば酸素イオン及び水素イオン等が挙げられる。また、燃料極は、還元剤となる燃料ガスと接触し、燃料電池における負電極として機能する。空気極は、酸化剤となる酸化剤ガスと接触し、燃料電池における正電極として機能する。
【００２０】
・固体電解質体の材料としては、例えばＺｒＯ2系セラミック、ＬａＧａＯ3系セラミック、ＢａＣｅＯ3系セラミック、ＳｒＣｅＯ3系セラミック、ＳｒＺｒＯ3系セラミック、及びＣａＺｒＯ3系セラミック等が挙げられる。
【００２１】
・燃料極の材料としては、例えば、Ｎｉ及びＦｅ等の金属と、Ｓｃ、Ｙ等の希土類元素のうちの少なくとも１種により安定化されたジルコニア等のＺｒＯ2系セラミック、ＣｅＯ2系セラミック等のセラミックのうちの少なくとも１種との混合物などが挙げられる。また、Ｐｔ、Ａｕ、Ａｇ、Ｐｄ、Ｉｒ、Ｒｕ、Ｒｈ、Ｎｉ及びＦｅ等の金属が挙げられる。これらの金属は１種のみでもよいし、２種以上の金属の合金でもよい。更に、これらの金属及び／又は合金と、上記セラミックの各々の少なくとも１種との混合物（サーメットを含む）が挙げられる。また、Ｎｉ及びＦｅ等の金属の酸化物と、上記セラミックの各々の少なくとも１種との混合物などが挙げられる。
【００２２】
・空気極の材料としては、例えば、各種の金属、金属の酸化物、金属の複酸化物等を用いることができる。金属としては、Ｐｔ、Ａｕ、Ａｇ、Ｐｄ、Ｉｒ、Ｒｕ及びＲｈ等の金属又は２種以上の金属を含有する合金が挙げられる。更に、金属の酸化物としては、Ｌａ、Ｓｒ、Ｃｅ、Ｃｏ、Ｍｎ及びＦｅ等の酸化物（Ｌａ2Ｏ3、ＳｒＯ、Ｃｅ2Ｏ3、Ｃｏ2Ｏ3、ＭｎＯ2及びＦｅＯ等）が挙げられる。また、複酸化物としては、少なくともＬａ、Ｐｒ、Ｓｍ、Ｓｒ、Ｂａ、Ｃｏ、Ｆｅ及びＭｎ等を含有する複酸化物（Ｌａ1-xＳｒxＣｏＯ3系複酸化物、Ｌａ1-xＳｒxＦｅＯ3系複酸化物、Ｌａ1-xＳｒxＣｏ1-yＦｅyＯ3系複酸化物、Ｌａ1-xＳｒxＭｎＯ3系複酸化物、Ｐｒ1-xＢａxＣｏＯ3系複酸化物及びＳｍ1-xＳｒxＣｏＯ3系複酸化物等）が挙げられる。
【００２３】
・前記インターコネクタの材料としては、導電性、耐熱性、耐久性等に優れた材料、例えばペロブスカイト系酸化物（例えばＬａＣｒＯ3、ＬａＴｉＯ3）や、ステンレス（例えばＳＵＳ４３０、Ｃｒｏｆｅｒ２２ＡＰＵ、ＺＭＧ２３２）の板材等を採用できるが、加工性の観点からは、ステンレスが好適である。
【００２４】
・前記燃料極集電体の平均気孔径は、例えば金属多孔体を製造する過程で使用する発泡樹脂の気孔径を変化させることで調整できる。
また、金属多孔体のかさ密度を制御する方法としては、例えば金属多孔体の製造工程で、メッキ量を調節する方法を採用できる。或いは、金属多孔体の製造後に、集電体を加圧変形させることでも、かさ密度を制御できる。
【００２５】
更に、前記発泡金属は、例えば発泡樹脂の表面にメッキを施した後に熱処理して発泡樹脂を消失させることにより製造することができる。
・固体酸化物形燃料電池を用いて発電を行う場合、燃料極側には燃料ガスを導入し、空気極側には酸化剤ガスを導入する。
【００２６】
燃料ガスとしては、水素、炭化水素、水素と炭化水素との混合ガス、及びこれらのガスを所定温度の水中を通過させ加湿した燃料ガス、これらのガスに水蒸気を混合させた燃料ガス等が挙げられる。炭化水素は特に限定されず、例えば、天然ガス、ナフサ、石炭ガス化ガス等が挙げられる。この燃料ガスとしては水素が好ましい。これらの燃料ガスは１種のみを用いてもよいし、２種以上を併用することもできる。また、５０体積％以下の窒素及びアルゴン等の不活性ガスを含有していてもよい。
【００２７】
酸化剤ガスとしては、酸素と他の気体との混合ガス等が挙げられる。更に、この混合ガスには８０体積％以下の窒素及びアルゴン等の不活性ガスが含有されていてもよい。これらの酸化剤ガスのうちでは安全であって、且つ安価であるため、空気（約８０体積％の窒素が含まれている。）が好ましい。
【発明を実施するための最良の形態】
【００２８】
次に、本発明の最良の形態について、すなわち、固体電解質形燃料電池及び燃料極集電体の実施形態について説明する。
［実施形態］
ａ）まず、固体酸化物形燃料電池モジュールの構成について説明する。
【００２９】
図１に示す様に、固体酸化物形燃料電池モジュール１は、燃料ガス（例えば水素）と酸化剤ガス（例えば空気（詳しくは空気中の酸素））との供給を受けて発電を行う装置である。
【００３０】
この固体酸化物形燃料電池モジュール１は、平板状の固体酸化物形燃料電池セル３が複数個（例えば１８枚）積層された固体酸化物形燃料電池スタック５と、固体酸化物形燃料電池スタック５の積層方向（図１の上下方向）の両側に密着して積層された第１、第２発熱器７、９と、上方の第１発熱器７の上側に密着して積層された空気予熱器１１と、下方の第２発熱器９の下側に密着して積層された燃料改質器１３と、固体酸化物形燃料電池モジュール１を積層方向に貫く第１〜第１０固定部材１５〜３３などを備えている。
【００３１】
なお、固体酸化物形燃料電池スタック５と第１、第２発熱器７、９と空気予熱器１１と燃料改質器１３の積層体を、モジュール本体３４と称する。
図２に空気の流路に沿った断面を示す様に、固体酸化物形燃料電池セル３は、いわゆる燃料極支持膜タイプの発電単位であり、燃料ガス流路３５側には、燃料極（アノード）３７が配置されるとともに、燃料極３７の同図上側の表面には薄膜の固体電解質層（固体酸化物層）３９が形成され、その固体電解質層３９の空気流路４１側の表面には、空気極（カソード）４３が形成されている。なお、固体電解質層３９の空気極４３側の表面には、固体電解質層３９と空気極４３との反応を防止する反応防止層４４が形成されている。
【００３２】
また、空気極４３と上方の金属製のインターコネクタ（セル３間の導通を確保するとともにガス流路を遮断するプレート）４５との間には、その導通を確保するために、空気極集電体４７が配置されている。一方、燃料極３７と下方の金属製のインターコネクタ４９との間にも、その導通を確保するために、燃料極集電体５１が配置されている。尚、燃料極３７と固体電解質層３９と反応防止層４４と空気極４３とをセル本体５３と称する。
【００３３】
詳しくは、この固体酸化物形燃料電池セル３は、空気流路４１側に、セラミックス製の絶縁フレーム５５及び金属製の空気極フレーム５７を備え、空気流路４１と燃料ガス流路３５との間に、セル本体５３を接合して配置するとともに、ガス流路を遮断する金属製の熱応力吸収可能な薄板であるセパレータ５９を備え、燃料ガス流路３５側に、金属製の燃料極フレーム６１及びセラミックス製の絶縁フレーム６３を備えている。
【００３４】
尚、両インターコネクタ（その外周縁部）４５、４９と両絶縁フレーム５５、６３と空気極フレーム５７とセパレータ５９と燃料極フレーム６１とにより、固体酸化物形燃料電池セル３の枠部６５が構成され、この枠部６５を貫く様に形成された貫通孔６７、６９に、第１〜第１０固定部材１５〜３３を構成するボルト７１、７３が貫挿されている。なお、図２では一部の貫通孔及びボルトのみを示している。
【００３５】
前記インターコネクタ４５、４９、空気極フレーム５７、セパレータ５９、燃料極フレーム６１は、例えばＳＵＳ４３０等のステンレス鋼などの耐熱性合金板からなり、絶縁フレーム５５、６３は、例えばアルミナ等のセラミックス板からなる。また、空気極集電体４７は、例えばＬａ、Ｍｎ、Ｔｉ、Ｓｉ、Ｃ、Ｎｉ、Ａｌ、Ｚｒ等を微量添加したＳＵＳ４３０系フェライト合金等の緻密な金属板からなる。
【００３６】
特に本実施形態では、燃料極集電体５１は、高い通気性及高い導電性を有する例えばＮｉ製（又はＮｉ−Ｃｒ合金製）の金属多孔体（発泡金属）からなる。
この燃料極集電体５１は、平均気孔径が０．５〜１．５ｍｍであり、気孔同士が連通し、燃料ガスの十分な通気性を有しており、接触抵抗も小さい。また、この燃料極集電体５１は、かさ密度が０．２〜１．６ｇ／ｃｍ3であるので、適度な柔軟性を有しており、燃料極３７やインターコネクタ４９に適度な押圧力で接触することができ、この点からも接触抵抗が小さい。従って、接触抵抗は、例えば０．０５Ωｃｍ2以下である。
【００３７】
また、上部のインターコネクタ４５には、各貫通孔６７、６９に連通するように、空気の流路となる第１、第２溝７５、７７が形成されている。従って、一方の貫通孔６７から、第１溝７５を介してセル内の空気流路４１に空気が導入され、その空気が空気極４３と接触した後に、第２溝７７を介して他方の貫通孔６９に排出される。なお、貫通孔６９から排出された空気（空気残ガス）は、発熱器９、７にて燃料ガス（燃料残ガス）と反応して、排出ガスとして外部に排出される。
【００３８】
一方、図３に燃料ガスの流路に沿った断面を示す様に、下部のインターコネクタ４９にも、（前記空気の流路とは異なる）各貫通孔７９、８１に連通するように、燃料ガスの流路となる第３、第４溝８３、８４が形成されている。従って、一方の貫通孔８１から、第４溝８４を介してセル内の燃料ガス流路３５に燃料ガスが導入され、その燃料ガスが燃料極３７に接触した後に、第３溝８３を介して他方の貫通孔７９に排出される。なお、貫通孔７９から排出された燃料ガス（燃料残ガス）は、発熱器９、７にて空気（空気残ガス）と反応して、排出ガスとして外部に排出される。
【００３９】
ｂ）次に、固体酸化物形燃料電池モジュール１の製造方法について、簡単に説明する。
まず、例えばＳＵＳ４３０からなる板材を打ち抜いて、インターコネクタ４５、４９、空気極フレーム５７、燃料極フレーム６１、セパレータ５９を製造した。
【００４０】
また、定法により、アルミナを主成分とするグリーンシートを所定形状に形成し、焼成して、絶縁フレーム５５、６３を製造した。
更に、固体酸化物形燃料電池セル３のセル本体５３を、定法に従って製造した。具体的には、燃料極３７のグリーンシート上に、固体電解質層３９の材料を印刷し、その上に反応防止層４４の材料（セリア系酸化物）を印刷し、更にその上に空気極４３の材料を印刷し、その後焼成した。
【００４１】
尚、セル本体５３は、セパレータ５９にロウ付けして固定した。また、空気極集電体４７は、隣接する上部のインターコネクタ４５にロウ付けして固定した。
また、これとは別に、燃料極集電体５１を構成する金属多孔体（発泡金属）を製造した。具体的には、周知の発泡樹脂（例えばウレタン発泡体）の表面にＮｉメッキを施し、その後、加熱処理によって発泡樹脂を消失させて、金属多孔体を製造した。この金属多孔体の平均気孔径は、発泡樹脂の平均気孔径とほぼ等しいので、発泡樹脂の平均気孔径を調節することにより金属多孔体の平均気孔径を調節した。また、かさ密度は、Ｎｉメッキ量が多くなるほど大きくなるので、Ｎｉメッキ量によりかさ密度を調節した。
【００４２】
そして、上述したインターコネクタ４５、４９、空気極フレーム５７、絶縁フレーム５５、６３、燃料極フレーム６１、セル本体５３をロウ付けしたセパレータ５９、空気極集電体４７、燃料極集電体５１などを、図２に示す様に配置して、各固体酸化物形燃料電池セル３を組み付けるとともに、各固体酸化物形燃料電池セル３を積層して固体酸化物形燃料電池スタック５を構成した。なお、燃料極集電体５１は、自身の弾性により、燃料極３７と下側のインターコネクタ４９との間に保持される。
【００４３】
そして、この固体酸化物形燃料電池スタック５の一方の側に、第１発熱器７と空気予熱器１１を積層配置し、他方の側に、第２発熱器９と燃料改質器１３を積層配置して、モジュール本体３４を構成した。
【００４４】
次に、モジュール本体３４の貫通孔６７、６９、７９、８１に、図示しないスペーサを配置して、第１〜第１０固定部材１５〜３３のボルト７１、７３を嵌め込むとともに、その先端にナット９１を螺合させてモジュール本体３４を押圧して一体化して、固体酸化物形燃料電池モジュール１を完成した。
【００４５】
ｄ）この様に、本実施形態では、固体酸化物形燃料電池セル３に用いられる燃料極集電体５１は、気孔同士が連通した金属多孔体から構成されているので、燃料ガスの透過性が高く、燃料極３７に燃料ガスを効率良く供給することができる。
【００４６】
更に、本実施形態では、燃料極集電体５１の平均気孔径が０．５〜１．５ｍｍであるので、ガス透過性が高く、固体酸化物形燃料電池モジュール１を高燃料利用率で運転することができ、しかも、接触抵抗が低く、集電ロスが少ない。
【００４７】
その上、燃料極集電体５１のかさ密度が０．２〜１．６ｇ／ｃｍ3であり、燃料極集電体５１は適度な硬さ（柔軟性）を有しているので、燃料極３７等にそりやうねりがある場合でも、燃料極３７等を破損することなく好適に追従できる。よって、この点からも集電ロスが少ないので、高出力効率で運転ができる。
【００４８】
この様に、本実施形態の固体酸化物形燃料電池モジュール１においては、上述した燃料極集電体５１を用いることにより、高出力密度で且つ高燃料利用率で運転が可能である。
＜実験例＞
次に、本発明の効果を確認するために行った実験例について説明する。
【００４９】
ａ）実験試料
ここでは、実験用として単セルの固体酸化物形燃料電池（実験用サンプル）を作製した。具体的には、前記実施形態と同様な構成の固体酸化物形燃料電池セル（図２、図３参照）を作成し、貫通孔にボルトを挿入して一体に固定した本発明の範囲内のサンプル（表１の実施例１〜７）を作製した。
【００５０】
また、下記表１に示す様に、本発明の範囲外の比較例のサンプル（比較例１〜６）も作成した。
なお、各固体酸化物形燃料電池セルの平均気孔径及びかさ密度は、下記表１の様に調整し、空気極及び燃料極の電極面積は、それぞれ１００ｃｍ2とした。
【００５１】
ここで、平均気孔径及びかさ密度は、前記実施形態で述べた手法により調整したが、本実験例では、各固体酸化物形燃料電池セルの燃料極集電体の平均気孔径は、ＳＥＭによる組織観察で測定し、かさ密度は、ＪＩＳ  Ｃ  ２１４１のかさ密度測定方法により測定した。
【００５２】
ｂ）実験内容
本実験例では、上述したサンプルの固体酸化物形燃料電池セルを、７００℃に昇温し、空気極側に、空気を２．５Ｌ／ｍｉｎ供給し、燃料極側に、露点３０℃のＨ2を０．７１Ｌ／ｍｉｎ供給し、固体酸化物形燃料電池セルから７５Ａの電流を取り出したときの電圧を測定した。その結果を、下記表１に記す。
【００５３】
【表１】
2009187887.tif 000003
この表１から明らかな様に、本発明の範囲内の実施例１〜７では、高い電圧が得られたが、比較例１、３では、低い電圧し得られず、また、比較例２、４、５、６では、サンプルの作成や測定ができなかった。
【００５４】
尚、本発明は前記実施形態になんら限定されるものではなく、本発明を逸脱しない範囲において種々の態様で実施しうることはいうまでもない。
【図面の簡単な説明】
【００５５】
【図１】実施形態における固体酸化物形燃料電池モジュールを示す斜視図である。
【図２】固体酸化物形燃料電池セルを空気の流路を示す様に破断した説明図である。
【図３】固体酸化物形燃料電池セルを燃料ガスの流路を示す様に破断した説明図である。
【符号の説明】
【００５６】
１…固体酸化物形燃料電池モジュール
３…固体酸化物形燃料電池セル
５…固体酸化物形燃料電池スタック
３７…燃料極
３９…固体電解質層
４３…空気極
４５、４９…インターコネクタ
４７…空気極集電体
５１…燃料極集電体
【図１】
2009187887.tif 000004
【図２】
2009187887.tif 000005
【図３】
2009187887.tif 000006